응 집체 숯 물질 을 특히 칼리 하석 이 농축 된 조성 을 갖 는 상태 로 제공 하 였 다 . 중량 기준 으로 , 샘플 은 약 90 ％ 의 회분 ( 가용성 및 불용성 칼륨 포함 ) 및 약 10 ％ 의 탄소 를 포함 하 였 다 . 이 물질 을 68 . 5 마이크로미터 의 입자 크기 ( Dp 80 ) 로 분쇄 하 였 다 . 샘플 을 질소 대기 하 에 95 ℃ 에서 물 로 처리 하 였 다 . 샘플 을 여과 하 고 , 충분히 세척 하 여 수용성 알칼리 금속 화합물 을 거의 모두 제거 한 다음 건조 시켰 다 . 수득 한 샘플 을 분석 한 결과 , 샘플 로부터 제거 된 수용성 칼륨 의 양 은 원래 샘플 의 40 . 08 중량 ％( 건조 기준 ) 에 이르 렀다 .